(57)【特許請求の範囲】
【請求項１】
スクリューローターと、
前記スクリューロ−ターに固設し又は前記スクリューロ−ターと一体的に成形されていて、前記スクリューロ−ターを回転するために回転駆動手段に回転自在に係合する回転軸と、
前記回転軸を回転自在に挟持して前記回転軸の高速回転を可能とする構造を有する挟持手段と
を有するガス排気用ポンプのスクリューロ−ターにおいて、
前記スクリューロ−ターは、歯溝部を有し、少なくともステータの内壁面と対面する前記歯溝部の最先端面に下記の構造式１で示すＰＦＡの膜を有し、前記ＰＦＡの膜が再溶融由来の膜であることを特徴とするスクリューロ−ター。
【数１】
0005441082.tif 000009
【請求項２】
前記ＰＦＡの膜は、無孔質陽極酸化によるＡｌ2Ｏ3膜の上に設けられていることを特徴とする請求項１に記載のスクリューロ−ター。
【請求項３】
前記ＰＦＡの膜は、Ｎｉ又はＮｉＦ2で構成された膜の上に設けられていることを特徴とする請求項１に記載のスクリューロ−ター。
【請求項４】
ガス排気用スクリューポンプのスクリューロ−ターの製造方法であって、
前記スクリューロ−ターの歯溝部の歯の最先端面に構造式１で示すＰＦＡの塗装膜を有するスクリューロ−ターを用意し、
ＰＦＡの溶融温度より高い温度雰囲気に晒して前記塗装膜の少なくとも自由表面領域を溶融し、
その後、ＰＦＡの溶融温度より低い温度に晒して少なくとも自由表面領域となる部分を固化し、
次いで、ＰＦＡの溶融温度またはＰＦＡの溶融温度を越した辺りの温度の雰囲気に晒して少なくとも自由表面領域となる部分を再溶融し、
その後、ＰＦＡの溶融温度より十分低い温度に下げることで、ＰＦＡからなる固体膜の自由表面の平滑性を高める工程を含むことを特徴とする製造方法。
【数２】
0005441082.tif 000010
【請求項５】
請求項４記載の製造方法の工程を含むことを特徴とするガス排気用ポンプの製造方法。
【請求項６】
ガス排気用ポンプの組立方法において、
請求項１から３のいずれかに記載のスクリューローターを組立部品として使用することを特徴とする組立方法。
【請求項７】
請求項１から３のいずれかに記載のスクリューローターを有することを特徴とするガス排気用ポンプ。
【発明の詳細な説明】
【技術分野】
【０００１】
本発明は、例えば、半導体装置、及び、液晶表示装置、太陽電池、有機ＥＬ装置、ＬＥＤ等の半導体関連技術を利用する電子装置（以下「半導体応用電子装置」という。）の製造装置、又は、それら電子装置用の電子部品の製造装置において使用されるガス排気用ポンプのスクリューローター及びその製造方法、並びにそのスクリューローターを備えるガス排気用ポンプ及びその製造方法及び組立方法に関する。
【背景技術】
【０００２】
従来、高速・長時間の連続運転ができるガス排気用ポンプとしては、例えば、ステータ内に一対のスクリューローターを有する容積移送型スクリューポンプが知られている（非特許文献１参照）。その中で、分子流域から粘性流域まで広範囲の排気が可能で、ガス種を選ばず一定の排気速度を有しており、到達圧力が高い、と言うことで、不等リード・不等傾斜角スクリューガス排気用ポンプの低価格化に向けた量産技術の確立とそれによる商業化が待望されている。【０００３】
一方で、半導体デバイスや液晶や有機EL等を使用する表示デバイス、太陽電池デバイス等の機能デバイスを製造する製造装置や生産システムにおいては、ポンプ性能による適用範囲の限度から多種多様のポンプが数多く使用される。上述のポンプは、減圧の適用範囲が広く排気性能が排気ガス種に依存しないので、例えば、ガス種毎にポンプを替える、圧力条件の変化に対応してポンプを据え代る、複数の排出箇所を有する生産システムにおける排出箇所毎に適したポンプを用意する、といった煩雑さを招くこともない。排気速度に依存しなければ同一種のポンプを使用すればよく、いちいち排気箇所毎にポンプを選定する煩わしさは生じない。もし、上記のタイプで低コストポンプが商業化されれば、その普及度は著しいものになり産業の発展に大いに貢献することが容易に予想される。【０００４】
図１に、上述のポンプの一例の模式的説明図を示す。図２は、図１にIIで示す部分の模式的拡大説明図である。不等リード・不等傾斜角スクリューガス排気用ポンプ１００は、不等リード・不等傾斜角の雌スクリューローター１０１と雄スクリューローター１０２とを有する。両スクリューローター１０１，１０２は、安全且つ円滑な回転運動を得る目的で所望のクリアランスを設けてその歯溝を噛合わされることでスクリュー雌雄歯溝噛合部１０４を形成している。雌雄のスクリューローター１０１，１０２が、夫々の回転軸（雌スクリューローター１０１の回転軸は不図示、雄スクリューローター１０２の回転軸は回転軸１０５）に固定される際は、その噛合せ状態が保持される。そして、両ローター１０１，１０２は、その歯溝最先端とステータ１０６の内壁との間に所定の間隙を設けてステータ１０６内に収容される。【０００５】
回転軸１０５は、挟持手段、例えばアンギュラーベアリング１０７（図には、１０７ａ、１０７ｂ、１０７ｃ、１０７ｄの4つが便宜上記載されている。）を介して軸受ボディ１１６に回転自在に取り付けられている。雄スクリューローター１０２は、回転軸１０５に固設され、回転軸１０５の回転によって回転するようになっている。回転軸１０５内には、潤滑油供給路１０９が設けてある。潤滑油１１１は、ベースプレート１１０下の所定位置に設けた潤滑油貯留部１１２に貯留してある。回転軸１０５が、不図示の回転ギアを介して不図示のモータの回転力を伝達されて回転すると、その回転による遠心力により潤滑油１１１が潤滑油供給路１０９を吸引上昇して、アンギュラーベアリング１０７に注がれる。【０００６】
回転軸１０５とシールハウジング１０８との間隙を通じて潤滑油１１１が、アンギュラーベアリング１０７以外の部位に拡散しないように、潤滑油拡散防止用のオイルシール部材１１３が、図示のごとく、回転軸１０５とシールハウジング１０８（両者で軸シール機構を構成する）の間を塞ぐように回転軸１０５の全周に設けられている。しかし、オイルシール部材１１３だけでは、不十分な場合が想定されるので、シールガス供給路１１４を通じてＮ2などのシールガスを図の矢印のごとく回転軸１０５とシールハウジング１０８との間隙に供給することで、潤滑油自体或いはその蒸気が真空系の上流側に拡散しないように図っている。シールガスは、シールガス供給路１１４から供給され、所定の通路を経て成膜やエッチングなどの半導体プロセスで使用されるガスとともに排出路（不図示）より外部に排気される。【０００７】
雌雄のスクリューローター１０１，１０２は、スクリュー雌雄歯噛合部１０４で示すように、円滑に回転できるように一方のスクリューローターの歯溝の凹凸の最先端面（スクリューローター１０２で言えば歯の凹凸の凸部の先端面２０１）と他方のスクリューローターの最後端面（スクリューローター１０１で言えば、スクリューローター１０２の歯の凹凸の凹部の底面２０２に相当する、スクリューローター１０１の歯の凹凸の凹部の底面２０２）が僅かな間隙を置いて噛み合っている。【０００８】
雌雄のスクリューローターが、ギアなどを介して回転が一方から他方に伝達される構造となっているポンプの場合は、両スクリューローターの歯溝の噛合部での歯溝の一方の凹の内側面と他方の凸部の外側面は、円滑な回転を維持するために僅かな間隙をおいて対向するように配設されているのが一般的である。【０００９】
また、モータのような回転駆動源に歯車等を介して該回転駆動源がその回転駆動力を一方のスクリューローターに伝達可能に構成され、且つ他方のスクリューローターに噛合部で回転駆動力を伝達するポンプの場合は、他方のスクリューローターに回転駆動力を円滑且つ効率よく伝達するために、一方のスクリューローターの歯溝の凹凸の側面と他方のスクリューローターの歯溝の凹凸の側面が滑らかに接触している。【００１０】
図１に示すスクリューポンプは、一対の（ツイン）スクリューローターを有するものであるが、スクリューローターが一つで、スクリューローターの歯溝の歯の先端面とステータの内壁面との間に空隙を設けた状態でスクリューローターを回転させることで排気を行うシングルスクリューローターのスクリューポンプもある（特許文献１参照）。
【先行技術文献】
【特許文献】
【００１１】
【特許文献１】特開平６−８１７８８号公報
【非特許文献】
【００１２】
【非特許文献１】「半導体・ディスプレイ産業における革新的製造技術（上）」、（株）テクノロジー・アライアンス・グループ、pp. 443−447
【発明の概要】
【発明が解決しようとする課題】
【００１３】
ところが、（１）シングルであろうがツインであろうが、スクリュー歯溝部１０３とステータ１０６との間隙の幅、及び、（２）ツインの場合は（１）に加えて、スクリュー歯溝部同士の噛合い間隙の幅は、ポンプの排気性能を大きく左右するので、排気速度を高めるには、これらの間隙の幅は、より狭くするのが良いとされるが、機械加工精度上の制約や作動中に発生する熱による膨張の点、或いは間隙にゴミなどの異物、特に硬質の異物が介入した場合、それが原因でスクリューの食い込みが発生して強いてはポンプの破損を招く点、等々から、ある程度緩和して設計せざるを得ないのが現状である。【００１４】
この間隙の幅に起因する回転の安全性の確保には、回転軸１０５の回転数が高まれば高まるほどこの間隙の幅には余裕が必要になる。【００１５】
本発明は、このような問題点に鑑みてなされたものであり、その目的は、スクリューロ−ターと、当該スクリューロ−ターの回転軸と、回転自在に取り付けられた当該スクリューロ−ターを収容するステータとを有するガス排気用ポンプにおいて、スクリューロ−ターとステータとの間隙を従来に比べて格段に狭小にしても回転の安全性の確保を十分取ることができ、ポンプの排気性を格段に高めることのできるスクリューローター及びその製造方法を提供することにある。【００１６】
また、本発明の第２の目的は、当該スクリューローター機構を備えるガス排気用ポンプ及びその製造方法及び組立方法を提供することにある。
【課題を解決するための手段】
【００１７】
このような目的を達成するために、本発明の第１の態様は、スクリューローターと、前記スクリューロ−ターに固設し又は前記スクリューロ−ターと一体的に成形されていて、前記スクリューロ−ターを回転するために回転駆動手段に回転自在に係合する回転軸と、前記回転軸を回転自在に挟持して前記回転軸の高速回転を可能とする構造を有する挟持手段とを備えるガス排気用ポンプのスクリューロ−ターにおいて、前記スクリューロ−ターは、歯溝部を有し、少なくともステータの内壁面と対面する前記歯溝部の最先端面に下記の構造式１で示すパーフルオロアルコキシアルカン（以下「ＰＦＡ」という。）の膜を有することを特徴とする（第一のスクリューロ−ター）。【００１８】
【数１】
0005441082.tif 000002
【００１９】
すなわち、本発明のＰＦＡは、構造式１のような構造を含む、テトラフルオロエチレンとパーフルオロアルキルビニルエーテルとの共重合体である。Ｒｆの例としてはフッ素原子を２以上有するアルキル基、例えば全フッ化アルキル基が挙げられる。Ｒｆの炭素数は特に限定されないが、１以上、好ましくは２以上であり、通常は１２以下、好ましくは６以下である。本発明のＰＦＡの重量平均分子量は特に限定されないが、後述のような融点及び密度特性を満たすものであることが好ましい。【００２０】
また、本発明の第２の態様は、第１の態様において、前記ＰＦＡの膜が再溶融由来の膜であることを特徴とする（第二のスクリューロ−ター）。【００２１】
また、本発明の第３の態様は、ガス排気用ポンプのスクリューロ−ターの製造方法であって、前記スクリューロ−ターの歯溝部の歯の最先端面に構造式１で示すＰＦＡの塗装膜が設けてあるスクリューロ−ターを用意し、ＰＦＡの溶融温度より高い温度雰囲気に晒して前記塗装膜の少なくとも自由表面領域を溶融し、その後、ＰＦＡの溶融温度より低い温度に晒して少なくとも自由表面領域となる部分を固化し、次いで、ＰＦＡの溶融温度若しくはＰＦＡの溶融温度を越した辺りの温度の雰囲気に晒して少なくとも自由表面領域となる部分を再溶融し、その後、ＰＦＡの溶融温度より十分低い温度に下げることで、ＰＦＡからなる固体膜の自由表面の平滑性を高める工程を含むことを特徴とする（第一のスクリューローターの製造方法）。【００２２】
また、本発明の第４の態様は、ガス排気用ポンプの製造方法であって、第３の態様のスクリューローターの製造方法の工程を含むことを特徴とする（第一のポンプの製造方法）。【００２３】
また、本発明の第５の態様は、ガス排気用ポンプの組立方法であって、第１から第４のいずれかのスクリューローターを組立部品として使用することを特徴とする（第一のポンプの組立方法）。【００２４】
また、本発明の第６の態様は、第１の態様のスクリューロ−ターを備えることを特徴とするガス排気用ポンプである。【００２５】
また、本発明の第７の態様は、第２の態様のスクリューロ−ターを備えることを特徴とするガス排気用ポンプである。
【発明の効果】
【００２６】
本発明によるガス排気用ポンプによれば、従来の同系ポンプと比べて排気性能が格段に高く、高速回転で継続的に長時間稼働させても回転に異常を来すこともなく所期の排気性能を維持することが出来る。
【図面の簡単な説明】
【００２７】
【図１】従来のガス排気用ポンプを示すとともに、当該ガス排気用ポンプに本発明に係るガス排気用ポンプの特徴を併せて示す図である。
【図２】図１にIIで示す部分の模式的拡大説明図である。
【図３】実験１における平滑度の測定領域を示す図である。
【発明を実施するための形態】
【００２８】
以下、図面を参照して本発明の実施形態を詳細に説明する。  
本発明のスクリューローターは、ポンプに組み入れられた際には、そのスクリュー歯溝部１０３の歯の先端面２０１がステータ１０６の内壁面２０３と間隔を置いて配置される。そして、先端面２０１上にはＰＦＡ膜（不図示）が設けてある。このＰＦＡ膜の自由表面とステータ１０６の内壁面２０３との間隔の幅は、本発明のＰＦＡ膜が所定通り設けられることで、従来に比べ一段と狭小とすることができ、その結果として、ポンプ性能を飛躍的上げることができる。しかも、多少の異物が間隙に介入してもＰＦＡ膜によって食い込みによる回転異常の発生やポンプの破損を防止することができる。
【００２９】
ＰＦＡの膜は、スクリューローターの少なくとも先端面２０１にＰＦＡを塗装後、溶融と再溶融の過程を経て形成されることによって、その自由表面に高い平滑性が付与されている。ＰＦＡ膜は、先端面２０１に限ることなく、スクリュー歯溝部１０３の底面２０２や側内壁面２０４、２０５にも設けることができる。特に、ツインロータータイプのポンプの場合は、雌雄のスクリューローターの歯溝部の先端面と側内壁面にＰＦＡ膜を設けることで、ポンプ性能を上げることが出来る。
【００３０】
本発明において採用される構造式１のＰＦＡは、多くの企業により製造・販売されている。その中で、本発明においては、好ましくは、融点：２９８〜３１０℃、密度：２．１２〜２．１７のものが望ましい。また、高温で使用する場合を考慮する必要がある際は、最高連続使用温度が、好ましくは、少なくとも２６０℃であるものから選択するのが望ましい。
【００３１】
高速連続回転等に起因して発生する熱の放熱を考慮する必要がある場合は、熱伝導率として、例えば、０．２５Ｗ／ｍ・ｋ以上あるのが望ましい。
【００３２】
ＰＦＡの溶融粘度は、表面平滑性が高く、うねりのない膜を形成するのに重要なファクターである。溶融粘度が余り高いと、高い表面平滑性が得られ難くなるし、うねりも生じやすくなる。本発明においてのＰＦＡの溶融粘度は、ＡＳＴＭ  Ｄ３３０７準拠で、好ましくは、１０g／１０分以上、より好ましくは、２０ｇ／１０分以上であるのが望ましい。勿論、塗装を均一とし溶融時間を十分にとれば、ある程度高い溶融粘度のものであっても、うねりのない高い表面平滑性を有するＰＦＡ膜を得ることが出来る。
【００３３】
ＰＦＡとして具体的には、以下に示されるものが、好ましく採用される。
【００３４】
（１）ダイキン工業株式会社製  
ＡＣ−５５３９（静電塗装高分子厚塗り用、紛体）  
ＡＣ系列としては、この他には、ＡＣ−５６００、ＡＣＸ−２１、ＡＣＸ−３１、ＡＣＸ−３１ＷＨ、ＡＣＸ−３４、ＡＣＸ−４１が挙げられる。
【００３５】
この他、ＡＤ−２ＣＲＥ（塗装膜厚：１０〜１５μｍ）、ＡＷ−５０００Ｌ（塗装膜厚：３０〜４０μｍ）が使用出来る。ＡＤ−２ＣＲＥは、塗料を１００〜１５０メッシュの金網で、ＡＷ−５０００Ｌは、塗料を６０〜８０メッシュの金網で、それぞれ濾過後使用することがメーカーより推奨される。ＡＤ−２ＣＲＥの塗装条件は、好ましくは、エアースプレー条件として、スプレーガンのノズル径１．０ｍｍφ、霧化圧力０．２ＭＰaであるのが望ましい。ＡＷ−５０００Ｌの塗装条件は、好ましくは、エアースプレー条件として、スプレーガンのノズル径１．０〜１．２ｍｍφ、霧化圧力０．２〜０．４ＭＰaであるのが望ましい。
【００３６】
プライマーとして本発明に於いて好ましく使用されるダイキン工業株式会社製のものでは、以下のものが挙げられる。水系のプライマーとしては、ＥＤ−１９３９Ｄ２１Ｌ、ＥＫ−１９０８Ｓ２１Ｌ、ＥＫ−１９０９Ｓ２１Ｌ、ＥＫ−１９５９Ｓ２１Ｌ、ＥＫ−１９８３Ｓ２１Ｌ、ＥＫ−１２０８Ｍ１Ｌ、ＥＫ−１２０９ＢＫＥＬ、ＥＫ−１２０９Ｍ１０Ｌ、ＥＫ−１２８３Ｓ１Ｌ、溶剤系のプライマーとしては、ＴＣ−１５０９Ｍ１、ＴＣ−１５５９Ｍ２、ＴＣ−１１０００、などである。
【００３７】
これらのプライマーは、例えば、プライマーＥＫ−１９０９Ｓ２１Ｌの場合は、宇治電気化学工業製トサエメリーエキストラ♯８０／♯１００＝５０・５０で粗面化後、約１０μｍエアースプレー塗装される。その上に、ＰＦＡ膜が設けられる。
【００３８】
プライマー塗布の塗装条件は、例えば、スプレーガンのノズル径１．０〜１．２ｍｍφ、霧化圧力０．２〜０．４ＭＰa、或いは、スプレーガンのノズル径１．０〜１．５ｍｍφ、霧化圧力０．２〜０．３ＭＰa、とされる。乾燥は、例えば、温度：８０〜９０℃、時間：１０〜１５分とされる。
【００３９】
（２）三井・デュポンフロロケミカル社製  
ＥＭ−５００ＣＬ（水性トップコート用）、ＥＭ−５００ＧＮ（水性トップコート用）、ＥＭ−７００ＣＬ（水性トップコート用）、ＥＭ−７００ＧＮ（水性トップコート用）、ＥＭ−７００ＧＹ（水性トップコート用）が挙げられ、これらは、複雑な形状のためで静電塗装が出来ない物品向きである。
【００４０】
この他、本発明に於いて使用できるのは、ＭＰ―１０２（マイクロパウダー、トップコート用）、ＭＰ−１０３（マイクロパウダー、トップコート用）、ＭＰ−３００（フッ素化パウダー、トップコート用）、ＭＰ−３１０（フッ素化パウダー、トップコート用）、ＭＰ−６３０（導電性パウダー）、ＭＰ−６４２（導電性パウダー）、ＭＰ−６２０（熱伝導性が高い）、ＭＰ−６２１（熱伝導性が高い）、ＭＰ−６２２（熱伝導性が高い）、ＭＰ−６２３（熱伝導性が高い）、ＭＰ−５０１（複雑な形状のためで静電塗装が出来ない物品向き）、ＭＰ−５０２（複雑な形状のためで静電塗装が出来ない物品向き）、ＳＬ−８００ＢＫ（カーボンフィラー入り）、ＳＬ−８００ＬＴ（ガラスフィラー入り）等が挙げられる。
【００４１】
この中、ＭＰ−１０３、ＭＰ−３００、ＭＰ−３１０は、得られる膜が平面平滑性に優れているので、本発明に於いて好ましいものである。その中でも、ＭＰ−３１０は、球晶コントロールが約５μｍと微小・均一性に於いて優れているので、特に好ましいものである。
【００４２】
ＳＬ−８００ＢＫは、熱伝導が良く放熱性に優れているので、放熱性の点で本発明に於いては好ましい。熱伝導が良く放熱性に優れていという点では、ＭＰ−６３０，６４２（導電性マイクロパウダー）も好ましいＰＦＡ材料として本発明においては使用される。
【００４３】
これらの三井・デュポンフロロケミカル社製のＰＦＡの中で、特に好ましく用いられるのは、構造式１におけるＲｆが、「-ＣＦ２ＣＦ２ＣＦ３」のＰＦＡで、分子量：数１０万〜１００万で、融点：３００〜３１０℃、粘度：１０４〜１０５poise（３８０℃）、最高連続使用温度：２６０℃のものである。
【００４４】
プライマーとしては、一般水性汎用プライマーとして販売されているＰＦＡプライマーＰＬ―９０２シリーズ、耐熱性・耐食性に優れたプライマーとして販売されているＰＦＡプライマーＰＬ―９１０シリーズのものが、好ましい。具体的には、ＰＬ−９０２ＹＬ、ＰＬ−９０２ＢＮ、ＰＬ−９０２ＡＬ、ＰＬ−９１０ＹＬ、ＰＬ−９１０ＢＮ、ＰＬ−９１０ＡＬ、ＰＬ−９１４ＡＬの銘柄で販売されている。
【００４５】
（３）株式会社パッキンランド製  
ＮＫ−１０８（潤滑性、標準膜厚５０μｍ、耐熱温度２６０℃）、ＮＫ−３７２，３７９（潤滑、帯電防止、標準膜厚１００、３００μｍ、耐熱温度２６０℃）、ＮＫ−０１３，０１３Ｃ（耐摩耗、標準膜厚３００μｍ、耐熱温度１５０℃）が挙げられる。
【００４６】
（４）３Ｍ社製  
ＰＬ−９０２ＹＬ、ＢＮ、ＡＬ（プライマー）、ＰＬ−９１０ＹＬ、ＢＮ、ＡＬ（プライマー）が挙げられる。
【００４７】
（５）日本フッソ工業株式会社製  
ＮＦ−０１５（標準膜厚５０μm）、ＮＦ−０１５ＥＣ（標準膜厚４０μm、帯電防止）、ＮＦ−０２０ＡＣ（標準膜厚６００μm、帯電防止）が挙げられる。
【００４８】
本発明におけるスクリューローターに加工処理される基材として、好ましくは、ステンレス、アルミ合金などのアルミ系金属、など、熱伝導が良好で加工に適し得る被加部材用の金属基材が採用される。
【００４９】
本発明に係るスクリューポンプは、回転軸とシールハウジングとがアンギュラーベアリングを介して回転軸が回転自在になるように係合されているが、高速回転を長時間維持すると、回転軸とアンギュラーベアリングの間で摩擦熱が発生するので、回転軸やシールハウジングは放熱効果を一段と高めるために熱伝導の良好な基材を選択するのが望ましい。
【００５０】
そのような基材としては、軽量であることからアルミ系金属を選択するのが望ましいが、出来るだけ硬質で熱膨張係数の小さいものを選択するのが望ましい。アルミ製の基材としては、純アルミに他の金属を含有させたアルミ合金が本発明に於いては採用される。
【００５１】
本発明に於けるアルミ合金とは、アルミニウムを主成分とする金属からなる。アルミニウムを主成分とする金属とは、アルミニウムを通常５０質量％以上含む金属であり、好ましくはこの金属はアルミニウムを８０質量％以上含み、より好ましくはアルミニウムを９０質量％以上、更に好ましくは９４質量％以上含むのが望ましい。アルミ合金に含有される好ましい金属としては、マグネシウム、チタン及びジルコニウムよりなる群から選ばれる少なくとも一種以上の金属が挙げられる。なかでもマグネシウムはアルミ合金の強度を向上できる利点があり特に好ましい。
【００５２】
また、本発明に於いては、アルミ合金は、特定元素（鉄、銅、マンガン、亜鉛、クロム）の含有量が抑制された高純度アルミニウムを主成分とする金属であってもよい。これら特定元素の含有量の合計は、１．０質量％以下であることが好ましく、より好ましくは０．５質量％以下、更に好ましくは０．３質量％以下である。
【００５３】
高純度アルミニウムを主成分とするアルミ合金は、必要に応じてアルミニウムと合金を形成しうる他の金属を１種以上含有してもよい。そのような金属は、上記特定元素以外であれば特に限定されないが、好ましい金属としては、マグネシウム、チタン及びジルコニウムよりなる群から選ばれる少なくとも一種以上の金属が挙げられる。なかでもマグネシウムはアルミ合金の強度を向上できる利点があり特に好ましい。マグネシウム濃度としては、アルミニウムと合金を形成しうる範囲であれば特に制限はないが、十分な強度向上をもたらすためには、通常０．５質量％以上、好ましくは１．０質量％以上、より好ましくは１．５質量％以上とする。またアルミニウムと均一な固溶体を形成する為には、６．５質量％以下であることが好ましく、より好ましくは５．０質量％、更に好ましくは４．５質量％以下、最も好ましくは３質量％以下である。
【００５４】
本発明に於けるアルミ合金は、上記の金属の他、結晶調整剤としてその他の金属成分を含有していてもよい。結晶制御に対する十分な効果を持つものであれば特に制限はないが、好ましくはジルコニウム等が用いられる。
【００５５】
本発明に於いては、アルミ合金に積極的に含有されるアルミニウム以外の他の金属の個々の含有量は、アルミ合金全体に対して、通常は、０．０１質量％以上、好ましくは、０．０５質量％以上、より好ましくは、０．１質量％以上とするのが望ましい。この含有量の下限は含有する金属による特性を十分に発現させるために必要である。ただし、通常２０質量％以下、好ましくは１０質量％以下、より好ましくは６質量％以下、特に好ましくは４．５質量％以下、最も好ましくは３質量％以下とする。この上限は、アルミニウムとアルミニウム以外の他の金属成分とが均一な固溶体となり、良好な材料特性を維持するために必要である。
【００５６】
ステンレス製の基材としては、耐食性重視ならＳＵＳ３１６、低炭素鋼ならＳＵＳ３１６Ｌ、表面平滑な基材なら、予め電解研磨で表面を鏡面仕上げしてあるＳＵＳ３１６Ｌ−ＥＰなどが本発明に於いては好ましく採用されるが、使用の目的・条件に合致するなら、これらの基材に限られるものではない。例えば、硬度を重視するならば、ＳＣＭ４４０、Ｓ４５等の鉄系の合金材材料も使用される。
【００５７】
本発明に係るスクリューポンプ用のスクリューローターとして加工される基材（「被加工部材」ともいう。）は、スクリューローターの歯溝部の凸部の少なくとも最先端面になる面は、Ｐ電解研磨、機械研磨あるいは両者などの手段で平滑加工がされて所望の平滑性が与えられるのが好ましい。この段階での研磨面の平滑度は、ＰＦＡのパウダーを研磨面に静電塗着する場合には、好ましくは、ＰＦＡパウダーの平均粒径以下とするのが望ましい。ただ、基材の研磨面に直にＰＦＡ膜を設けない場合は、この限りでなくとも良い。
【００５８】
形成されるＰＦＡ膜の自由表面の平滑性及び膜品質の向上をより容易かつ確実にするには、Ａｌ2Ｏ3やＮｉもしくはＮｉＦ2からなる膜（「下地膜」という。）を予め基材のＰＦＡ膜設置面に設けておくのが望ましい。ＮｉもしくはＮｉＦ2からなる膜を予め基材のＰＦＡ膜設置面に設けておくと、その上に設けるＰＦＡ膜を溶融したり再溶融したりする際に、ＰＦＡの熱分解を抑制する効果が大きいので、他の下地材に比べ溶融温度をより高くセットしても品質の良い膜が得られる。
【００５９】
更に、Ｎｉ膜は高い耐食性があり、且つＰＦＡ膜との接着性も高いので、ＰＦＡ膜の下地膜として好ましい。Ｎｉ膜を基材（被加工部材）のＰＦＡ膜設置面上に設けるには、例えば、無電解ニッケルメッキ法、Ｎｉをスパッタリングして成膜するプラズマスパッタリング法が採用され、他には、Ｎｉの有機錯体を使用したＭＯＣＶＤを採用することも出来る。無電解ニッケルメッキ法による場合、メッキ液には、還元剤が含まれているが、使用する還元剤によって、得られるＮｉ膜に、Ｐ（燐）またはＢ（ボロン）を含有させることが出来る。還元剤に、次亜リン酸塩を使用すると、得られるＮｉ膜にＰ（燐）を含有させることが出来、ジメチルアミンボラン（ＤＭＡＢ）を使用すると、Ｎｉ膜中にＢ（ボロン）を含有させることが出来る。Ｎｉ膜中にＢ（ボロン）を含有させると、Ｎｉ膜にＰ（燐）を含有させる場合と比較して、膜の硬度を高め、膜の電気抵抗を下げることができるので、反応容器の用途に応じて使い分けることができる。還元剤にヒドラジンを使用すると、次亜リン酸やＤＭＡＢの場合と違って反応中に水素ガスを発生しないので好都合である。
【００６０】
Ｎｉ膜中に含有されるＰ（燐）の量は、反応容器の用途に応じて適宜決められるが、化学組成で、好ましくは、Ｎｉ：８３〜９８％，Ｐ：２〜１５％，その他：０〜２％、とするのが望ましい。
Ｂ（ボロン）の場合は、化学組成で、Ｎｉ：９７〜９９．７％，Ｂ：０．３〜３％，その他：０〜２．７％とするのが望ましい。
【００６１】
無電解ニッケルメッキは、無電解ニッケルメッキ液自身市販されているし自身で調合することも出来るので、自身で行っても良いが、仕様に基づいて第３者に加工処理させても本発明の目的は達成される。市販されている無電解ニッケルメッキ液は、例えば、ツールシステム株式会社、株式会社ワールドメタル、株式会社金属加工技術研究所、奥野製薬工業株式会社、上村工業株式会社等から製造或いは販売されている。無電解ニッケルメッキ加工処理を行う企業としては、日本カニゼン株式会社、日立協和エンジニアリング株式会社、三和メッキ工業株式会社、株式会社コダマ、清水長金属工業株式会社、大和電機工業株式会社、仁科工業株式会社、藤間精練株式会社、等がある。
【００６２】
被加工部材のＰＦＡ膜設置面上にＮｉＦ2膜を設けるには、被加工部材のＰＦＡ膜設置面に設けたＮｉ膜の自由表面をフッ化処理すれば良い。フッ化処理は、例えば、表面にＮｉ膜を設けた基材を真空容器内にセットし、所定の真空度に達してから真空容器内にＦ2ガスを供給してＮｉ膜表面をＦ2ガスに晒せば良い。この場合、Ｆ2ガスに晒す時間をコントロールすることで、Ｎｉ膜全体をＮｉＦ2膜化することも出来るし、下部がＮｉ膜、上部がＮｉＦ2膜というように２層構成にすることも出来る。或いは、Ｆ原子の膜の厚み方向の分布を変化させることも可能である。例えば、自由表面から膜下方に向かってＦ原子の膜中の分布量を連続的に減少させることも可能である。この場合、基材との密着とＰＦＡ膜との密着とをより強固にすることが出来る。勿論、上記のようにＰ（燐）またはＢ（ボロン）が含有させてＮｉ膜をフッ化処理して得られるＮｉＦ2膜には、上記化学組成でＰ（燐）またはＢ（ボロン）が膜中に含まれることは言うまでもない。
【００６３】
Ｎｉ膜及びＮｉ系の膜を下地膜として設ける場合は、無電解メッキ処理後、希ガスや窒素ガスなどの雰囲気で所望の温度で所望の時間、アニール処理することによって、膜の基材への付着力と硬度を大幅に高めることが出来るので、この方法は本発明に於いては好ましい下地膜後処理法である。
【００６４】
本発明においては、好ましくは、例えば、窒素雰囲気で、２６０〜３５０℃の温度範囲で１時間程度アニール処理することが望ましい。
【００６５】
アルミ製の被加工部材のＰＦＡ膜設置面に下地膜としてＡｌ2Ｏ3膜を設けるのに、好ましく採用されるのは、無孔質のＡｌ2Ｏ3膜が形成できる陽極酸化法である。この陽極酸化法によって形成される膜は、少なくとも被加工部材のＰＦＡ膜設置面に、後述する陽極酸化法によって形成される。このＡｌ2Ｏ3陽極酸化膜は、アルミニウムを主成分とする金属の酸化物からなる膜であって、膜厚は１０ｎｍ以上の厚さのものが容易に形成できる。この膜は不動態膜であることからアルミ製反応容器本体の内表面に形成すると保護膜として高い性能を示す。
【００６６】
Ａｌ2Ｏ3陽極酸化膜の膜厚は、好ましくは１００μｍ以下であるのが望ましい。膜厚が厚いとクラックが入りやすく、またアウトガスを放出しやすい。したがって、Ａｌ2Ｏ3陽極酸化膜の膜厚は、より好ましくは１０μｍ以下、更に好ましくは１μｍ以下、一層好ましくは０．８μｍ以下、特に好ましくは０．６μｍ以下であるのが望ましい。膜厚の下限としては、１０ｎｍ以上とするのが望ましい。これ以上、膜厚が薄すぎると十分な耐食性が得られなくなる。Ａｌ2Ｏ3陽極酸化膜の膜厚は、より好ましくは２０ｎｍ以上、より一層好ましくは３０ｎｍ以上であるのが望ましい。
【００６７】
本発明に於ける無孔質のＡｌ2Ｏ3膜は、従来用いられていたポーラス構造を有する多孔質のＡｌ2Ｏ3膜に対して、薄膜でありながら耐食性に優れ、微細孔や気孔を全くか、或いは殆ど有しない（実質的に有しない）ので水分等を吸着しないか殆ど吸着しないという利点がある。
【００６８】
Ａｌ2Ｏ3陽極酸化膜は、アルミ製容器本体若しくは構造体の内表面を、ｐＨ４〜１０の化成液を用いて、陽極酸化することで得られる。この方法によれば、緻密で無孔質の陽極酸化被膜を容易に得ることができる利点がある。
【００６９】
また、この方法は、金属表面の不均一性に起因する欠陥を修復する機能を有するために、緻密で平滑な陽極酸化膜を形成することができる利点がある。化成液のｐＨ値の下限は、上述した通り４以上であるが、好ましくは５以上、より好ましくは６以上であるのが望ましい。また、化成液のｐＨ値の上限は、通常は、１０以下、好ましくは９以下、より好ましくは８以下であるのが望ましい。陽極酸化により生成したＡｌ2Ｏ3陽極酸化膜の化成液への溶解を確実に防止するには、ｐＨ値は中性か中性に近いｐＨ値、若しくは中性に出来るだけ近いｐＨ値にすることが望ましい。
【００７０】
本発明に於いては、化成液は、陽極酸化中の各種物質の濃度変動を緩衝してｐＨを所定範囲に保つ（緩衝作用）ためにも、ｐＨ４〜１０の範囲とするのが望ましい。このため緩衝作用を示す酸や塩などの化合物（以後「化合物（Ａ）」と記す場合がある）を含むことが望ましい。このような化合物の種類は特に限定されないが、化成液への溶解性が高く溶解安定性もよい点で、好ましくは硼酸、燐酸及び有機カルボン酸並びにそれらの塩よりなる群から選ばれる少なくとも一種である。より好ましくは陽極酸化被膜中に硼素、燐元素の残留がほとんどない有機カルボン酸又はその塩である。
【００７１】
これら化合物（Ａ）の濃度は、目的に応じて適宜選択すればよいが、化成液全体に対して、通常０．０１質量％以上、好ましくは０．１質量％以上、より好ましくは１質量％以上とする。電気伝導率を上げ陽極酸化膜の形成を十分に行うためには多くすることが望ましい。ただし通常３０質量％以下、好ましくは１５質量％以下、より好ましくは１０質量％以下とする。陽極酸化膜の性能を高く保ち、またコストを抑えるためにはこれ以下が望ましい。
【００７２】
本発明に於ける化成液は、非水溶媒を含有することが好ましい。非水溶媒を含む化成液を用いると、水溶液系の化成液に比べて、定電流化成に要する時間が短くて済むため、高いスループットで処理できる利点がある。また、水溶液を化成液として用いると、水の電気分解によって生じたＯＨイオンが陽極酸化膜をエッチングして多孔質にしてしまうので、水の電気分解を抑制できるような誘電率の小さい主溶媒を用いることが好ましい。
【００７３】
非水溶媒の種類は、良好に陽極酸化ができ、溶質に対する十分な溶解度を持つものであれば特に制限はないが、１以上のアルコール性水酸基及び／又は１以上のフェノール性水酸基を有する溶媒、若しくは非プロトン性有機溶媒が好ましい。なかでも、保存安定性の点でアルコール性水酸基を有する溶媒が好ましい。
【００７４】
アルコール性水酸基を有する化合物としては、例えば、メタノール、エタノール、プロパノール、イソプロパノール、１−ブタノール、２−エチル−１−ヘキサノール、シクロヘキサノール等の１価アルコール；エチレングリコール、プロピレングリコール、ブタン−１，４−ジオール、ジエチレングリコール、トリエチレングリコール、テトラエチレングリコール等の２価アルコール；グリセリン、ペンタエリスリトール等の３価以上の多価アルコール等を用いることができる。また、分子内にアルコール性水酸基以外の官能基を有する溶媒も使用することができる。なかでも水との混和性及び蒸気圧の点で二つ以上のアルコール性水酸基を有するものが好ましく、２価アルコールや３価アルコールがより好ましく、エチレングリコール、プロピレングリコール、ジエチレングリコールが特に好ましい。
【００７５】
これらアルコール性水酸基及び／又はフェノール性水酸基を有する化合物は、さらに分子内に他の官能基を有していてもよい。例えば、メチルセロソルブやセロソルブ等のように、アルコール性水酸基とともにアルコキシ基を有する溶媒も用いることができる。
【００７６】
非プロトン性有機溶媒としては、極性溶媒又は非極性溶媒のいずれを使用してもよい。
【００７７】
極性溶媒としては、特に限定はされないが例えば、γ−ブチロラクトン、γ−バレロラクトン、δ−バレロラクトン等の環状カルボン酸エステル類；酢酸メチル、酢酸エチル、プロピオン酸メチル等の鎖状カルボン酸エステル類；エチレンカーボネート、プロピレンカーボネート、ブチレンカーボネート、ビニレンカーボネート等の環状炭酸エステル類；ジメチルカーボネート、エチルメチルカーボネート、ジエチルカーボネート等の鎖状炭酸エステル類、Ｎ−メチルホルムアミド、Ｎ−エチルホルムアミド、Ｎ，Ｎ−ジメチルホルムアミド、Ｎ，Ｎ−ジエチルホルムアミド、Ｎ−メチルアセトアミド、Ｎ，Ｎ−ジメチルアセトアミド、Ｎ−メチルピロリドン等のアミド類、アセトニトリル、グルタロニトリル、アジポニトリル、メトキシアセトニトリル、３−メトキシプロピオニトリル等のニトリル類；トリメチルフォスフェート、トリエチルフォスフェート等の燐酸エステル類が挙げられる。
【００７８】
非極性溶媒としては、特に限定はされないが例えば、ヘキサン、トルエン、シリコーンオイルなどが挙げられる。
【００７９】
これらの溶媒は、１種を単独で使用しても、２種以上を組み合わせて使用してもよい。陽極酸化膜の形成に用いる化成液の非水溶媒として特に好ましいのは、エチレングリコール、プロピレングリコール、又はジエチレングリコールであり、これらを単独又は組み合わせて用いてもよい。また非水溶媒を含有していれば、水を含有していてもよい。
【００８０】
非水溶媒は、化成液全体に対して通常１０質量％以上、好ましくは３０質量％以上、さらに好ましくは５０質量％以上、特に好ましくは５５質量％以上の割合で含まれ、通常９５質量％以下、好ましくは９０質量％以下、特に好ましくは８５質量％以下の割合で含まれる。
【００８１】
化成液が非水溶媒に加えて水を含む場合、その含有量は化成液全体に対して、下限値としては、通常、１質量％以上、好ましくは、５質量％以上、さらに好ましくは、１０質量％以上、特に好ましくは、１５質量％以上であり、上限値としては、通常、８５質量％以下、好ましくは、５０質量％以下、特に好ましくは、４０質量％以下である。
【００８２】
非水溶媒に対する水の割合は、下限値としては、好ましくは、１質量％以上、好ましくは、５質量％以上、更に好ましくは、７質量％以上、特に好ましくは、１０質量％以上であり、上限値としては、通常、９０質量％以下、好ましくは、６０質量％以下、さらに好ましくは５０質量％以下、特に好ましくは４０質量％以下である。
【００８３】
化成液は、必要に応じて他の添加剤を含んでいてもよい。例えば、陽極酸化膜の成膜性及び膜特性を向上させるための添加剤を含有していてもよい。添加剤としては、特に制限されず、公知の化成液で用いられる添加剤やそれ以外の物質の中から選択する一種以上の物質を添加して用いることができる。このとき、添加剤の添加量には特段の制限はなく、その効果とコスト等を勘案して適切な量とすればよい。
【００８４】
陽極酸化のための電解法は、特に制限はない。電流波形としては、例えば直流の他に、印加電圧が周期的に断続するパルス法、極性が反転するＰＲ法、その他交流や交直重畳、不完全整流、三角波などの変調電流等を用いることができるが、好ましくは直流を用いる。
【００８５】
陽極酸化の電流及び電圧の制御方法は特に制限はなく、アルミ合金製容器本体１の内表面に酸化物膜が形成される条件を適宜組み合わせることができる。通常は定電流及び定電圧にて陽極酸化処理することが好ましい。即ちあらかじめ定められた化成電圧Ｖｆまで定電流にて化成し、化成電圧に達した後にその電圧に一定時間保持して陽極酸化を行うことが好ましい。
【００８６】
この際、効率的に酸化膜を形成する為に、電流密度は、通常、０．００１ｍＡ／ｃｍ２以上とし、好ましくは、０．０１ｍＡ／ｃｍ２以上とする。ただし表面平坦性の良好な酸化膜を得る為に、電流密度は、通常、１００ｍＡ／ｃｍ２以下とし、好ましくは、１０ｍＡ／ｃｍ２以下とする。
【００８７】
また、化成電圧Ｖｆは、通常、３Ｖ以上とし、好ましくは、１０Ｖ以上、より好ましくは、２０Ｖ以上とする。得られる酸化膜厚は化成電圧Ｖｆと関連するので、酸化物膜に一定の厚みを付与するために、前記電圧以上を印加することが好ましい。ただし、通常、１０００Ｖ以下とし、好ましくは、７００Ｖ以下とし、より好ましくは、５００Ｖ以下とする。得られる酸化物膜は高絶縁性を有するので、高絶縁破壊を起こすことなく、良質な酸化膜を形成する為には、前記の電圧以下で行うことが好ましい。
【００８８】
なお、化成電圧に至るまで直流電源の代わりにピーク電流値が一定の交流を使用し、化成電圧に達したところで直流電圧に切り替えて一定時間保持する方法を用いてもよい。
【００８９】
陽極酸化の他の条件は特に制限されるものではない。ただし陽極酸化時の温度は、化成液が安定に液体として存在する温度範囲とする。通常、−２０℃以上であり、好ましくは、５℃以上であり、より好ましくは、１０℃以上である。陽極酸化時の生産・エネルギー効率等を勘案して、前記温度以上にて処理することが好ましい。ただし、通常、１５０℃以下であり、好ましくは、１００℃以下であり、より好ましくは、８０℃以下である。化成液の組成を保持して均一な陽極酸化を行う為に、前記温度以下にて処理することが好ましい。
【００９０】
前記陽極酸化は、前記アルミ製基材の内表面と対向電極（たとえば白金）とを前記化成液中に配置する第１の工程と、前記アルミ製基材にプラスを、前記電極にマイナスを印加して一定の電流を所定の時間流す第２の工程と、前記アルミ製基材と前記電極との間に一定の電圧を所定の時間印加する第３の工程とを含むのが好ましい。前記第２の工程の前記所定の時間は、前記アルミ製基材と所定の電極との間の電圧が所定の値になるまで（例えば、エチレングリコールを用いた場合は２００Ｖになるまで）とするのが好ましい。
【００９１】
前記第３の工程の前記所定の時間は、好ましくは、前記アルミ製基材と所定の電極との間の電流が所定の値になるまでとするのが望ましい。電流値は、電圧が上記の所定値になると急激に減少し、後は時間とともに徐々に減少する（「残留電流」という）が、定電圧処理終了の所定の電流値以下になるには、例えば、２４時間を要する。しかし、得られるＡｌ2Ｏ3陽極酸化膜の膜質は熱処理をしたものと同等になる。又、この残留電流が少ないほど、Ａｌ2Ｏ3陽極酸化膜の膜質は向上する。これらのことを考慮すると、生産性を上げるためには、適当な時間で定電圧処理を打ち切り、次工程で熱処理（アニール）を施すのが望ましい。熱処理は、好ましくは、１５０℃以上、より好ましくは、３００℃程度で０．５〜１時間行うのが望ましい。残留電流の継続にもよるが、残留電流の継続時間がそれ程長くなければ、継続して定電圧処理を施せばよいし、長ければ、熱処理に切り替えてもよい。
【００９２】
前記第２の工程において平方ｃｍ当たり、通常は、０．０１〜１００ｍＡ、好ましくは、０．１〜１０ｍＡの電流、さらに好ましくは、０．５〜２ｍＡの電流を流すのが望ましい。
【００９３】
先に述べたように前記第３の工程において前記電圧は前記化成液が電気分解を起こさないような電圧とする。
【００９４】
如何なる理論にも拘束されるものではないが、本発明者らが得た知見からでは、化成処理時に形成された無孔質のＡｌ2Ｏ3陽極酸化膜は、膜全体がアモルファス構造となっており、結晶等の粒界がほとんど存在しないと考えられる。また、更に緩衝作用を有する化合物を添加したり、溶媒として非水溶媒を用いたりすることにより、陽極酸化膜中に微量の炭素成分が取り込まれてＡｌ−Ｏの結合強度が弱くなっており、これにより膜全体のアモルファス構造が安定化されているものと推定される。
【００９５】
以上のように製造されたＡｌ2Ｏ3陽極酸化膜は、膜中の水分の完全除去を行うなどの目的で、加熱処理を行うのが望ましい。特に、前記特定元素をほぼ含まない高純度アルミニウムを主成分とするアルミ合金製基材上に形成したＡｌの陽極酸化膜は、熱安定性が高く、ボイドやガス溜まり等が形成されにくいという特性がある。このため３００℃程度以上のアニール処理によってもＡｌの陽極酸化膜にボイドやシームが殆ど発生しないので、パーティクルの発生やアルミニウムの露出に起因する反応液中へのアルミニウムの溶出が抑えられる。
【００９６】
加熱処理の温度は、特に制限はないが、通常、１００℃以上であり、好ましくは、２００℃以上であり、より好ましくは、２５０℃以上である。加熱処理によるＡｌ2Ｏ3陽極酸化膜の表面及び内部の水分を十分に除去するためには、前記温度以上で処理することが望ましい。ただし、通常、６００℃以下であり、好ましくは、５５０℃以下であり、より好ましくは、５００℃以下とするのが望ましい。Ａｌ2Ｏ3陽極酸化膜のアモルファス構造を保持して、表面の平坦性を維持するためにも前記温度で処理することが望ましい。
【００９７】
加熱処理の時間は、特に制限はないが、加熱処理による表面荒れ、生産性等を勘案して適宜設定すればよい。通常、１分以上、好ましくは、５分以上、特に好ましくは、１５分以上である。Ａｌ2Ｏ3陽極酸化膜の表面及び内部の水分を十分に除去するためには、前記時間以上で処理することが好ましい。ただし、通常、１８０分以下、好ましくは、１２０分以下、より好ましくは、６０分以下である。Ａｌ2Ｏ3陽極酸化膜構造及び表面平坦性を維持するためにも前記時間内で処理することが望ましい。
【００９８】
アニール処理の際の炉内ガス雰囲気は、特に制限はないが、通常、窒素、酸素あるいはこれらの混合ガスなどを適宜用いることができる。中でも酸素濃度が、１８ｖｏｌ％以上の雰囲気が好ましく、２０ｖｏｌ％以上の条件がより好ましく、酸素濃度が１００ｖｏｌ％の条件が最も好ましい。
【００９９】
ＰＦＡの膜を直に設ける下地面には、該下地面との接着性を増す為にＰＦＡ膜を設ける際にＰＦＡのプライマー処理を施すのが望ましい。
【０１００】
本発明に於いて、下地膜の厚みは、ＰＦＡ膜が設けられる面の平滑性が所望通り十分確保できるように、基材のＰＦＡ膜設置面の平滑度、使用されるＰＦＡパウダーの平均粒径またはＰＦＡ塗料中に分散するＰＦＡ粒子の平均粒径などに鑑みて適時所望に従って選択される。
【０１０１】
本発明に於いては、好ましくは、０．１〜３０μm、より好ましくは、１〜２０μm、より一層好ましくは、２〜１５μmであるのが望ましい。
【０１０２】
被加工部材のＰＦＡ膜設置面上或いは下地膜面上（両者を合わせて「ＰＦＡ膜形成面」という。）に、ＰＦＡ膜を設けるには、後述の実験１，２及び実施例にも記載されているが、以下の通りにするのが好ましい。
【０１０３】
ＰＦＡ膜を形成するに際し、用意されるＰＦＡは、静電塗着用に微粉末状とされたもの、一般の塗料と同じく液状とされたものがある。本発明に於いては、被加工部材の形状に多少複雑な凹凸形状があっても均一厚みに塗膜しやすいということから静電塗着用の微粉末状のものを用いるのが好ましい。
【０１０４】
塗装方法としては、一般の塗料と同じく液状塗料の場合は、スプレーコーティングにより塗装加工されるのが望ましいが、基材によってはディップコーティング、ディップスピンコーティング、ロールコーティング、及びスピンフローコーティングにより塗装加工することも適宜採用される。また粉体塗料は静電粉体コーティングや静電流動浸漬法により塗装加工するのが望ましい。
【０１０５】
そして、そのようにして塗装されたＰＦＡ塗料は、被加工部材のＰＦＡ膜形成面に焼付けされるが、その際に、溶融、再溶融の工程が付与されて最後に所望の平滑性能をもつＰＦＡ塗膜が得られる。
【０１０６】
被加工部材のＰＦＡ膜形成面への塗膜加工方法は、基材の種類、用途、選択する塗料の種類によって異なるが、好ましくは、以下に記す加工処理を施すのが望ましい。
（１）金属基材（被塗装材）（電解研磨処理済）の準備  →  （２）脱脂またはカラ焼き  →  （３）粗面化処理（ブラスト処理）又は／及び下地膜形成  →  （４）清浄化  →  （５）プライマー塗装  →  （６）予備乾燥  →  （７）トップコート（ＰＦＡ）塗装  →  （８）予備乾燥  →  （９）一次焼成（溶融）  →  （１０）一次冷却（使用するＰＦＡの融点より低くする）  →  （１１）二次焼成（再溶融）  →  （１２）二次冷却（室温）
厚めのトップコート層を設ける場合は、上記工程に於いて、「（７）トップコート（ＰＦＡ）塗装  →  （８）予備乾燥  →  （９）一次焼成（溶融）」を繰り返し行うことで所望の厚さにトップコート層を形成することができる。この場合の一回当たりの塗装厚は、使用するＰＦＡの形態（パウダーか塗料か）、溶融処理時の粘度、塗料の場合はＰＦＡの分散濃度と粒径、パウダーの場合はパウダーの粒径、等によって適宜決められる。
【０１０７】
本発明の場合、好ましくは１〜１００μmとするのが望ましい。
【０１０８】
複数回の塗装の場合、初回、中間の塗装における一次焼成温度は、中間一次焼成温度として設定され、最終回の塗装における一次焼成温度は、最終一次焼成温度として設定される。
【０１０９】
ＰＦＡの種類、塗装回数によっては、前記中間一次焼成温度と前記最終一次焼成温度とを同じ温度に設定されることもあるが、好ましくは、前記中間一次焼成温度は前記最終一次焼成温度より低く設定されるのが望ましい。
【０１１０】
（３）、（５）、（６）の加工処理は、場合によっては省略される。例えば、被加工部材の表面に直にトップコートを設けても被加工部材表面とトップコート面との間に接着力が十分あるならば、（３）、（５）、（６）の加工処理は省略できるし、プライマー塗装を行うことで基材とトップコートがプライマーによって強固に接着されるなら（３）の加工処理は省略できる。
【０１１１】
本発明における一次焼成温度と焼成時間は、二次焼成において、本発明の目的を達成するのに十分な平滑性を得るのに重要なファクターであり、使用するＰＦＡと金属被加工部材、必要に応じて採用するプライマーの特定化に応じて適宜決められる。
【０１１２】
本発明における一次焼成の温度及び時間は、塗装されたＰＦＡ膜から、一次焼成によってＰＦＡ材料（パウダー状や塗料状で入手できる）中に含まれる不純物（低分子量成分、未フッ素化末端基を有する成分、合成途中での生成物、及び界面活性剤などの添加物等）を膜外に排出させるために十分な温度と時間とされることが望ましい。一次焼成の温度の上限は、高い平滑性を与えるＰＦＡ膜を構成するのに必要な分子量を有するＰＦＡが分解しない温度（「ＰＦＡ分解温度」と記す。）、若しくはその分解温度よりやや高い温度（「Ｔｈ」と記す。）とされるのが望ましい。Ｔｈは、一次焼成において、その温度でＰＦＡ塗装膜を保持する時間との関係で決められる。
【０１１３】
本発明におけるＴｈとしては、使用するＰＦＡの融点より３０〜７０℃高めに設定するのが好ましい。設定温度が低すぎると二次焼成において十分な平滑性が得られない場合が生じ、高すぎるとＰＦＡの分解を助長することになる場合がある。より好ましくは、３５〜６０℃、より一層好ましくは、４０〜５０℃とするのが望ましい。
【０１１４】
本発明における一次焼成時間は、一次焼成温度まで昇温する時間（一次焼成昇温時間）と一次焼成温度を保持する時間（一次焼成温度保持時間）からなる。一次焼成昇温時間においては、ＰＦＡ塗装膜のいかなるところにも万遍なく熱が伝わりＰＦＡ塗装膜が均一に焼成されるように昇温スピードが制御装置によって制御される。一次焼成温度保持時間は、ＰＦＡ塗装膜の自由表面全体が出来るだけ均一に溶融し場所的不均一さが視覚的にも見て取れないようにする時間である。本発明においては、一次焼成温度保持時間は、ＰＦＡ塗装膜の厚さや大きさに左右されるので、ＰＦＡ塗装膜の厚さや大きさに応じてその都度適宜決められるが、好ましくは、１０〜５０分、より好ましくは、１５〜４０分とするのが望ましい。
【０１１５】
一次焼成における、焼成温度、焼成温度に至る昇温スピード及び焼成温度での保持時間の設定次第で、二次焼成を経て得られる膜の平滑性が左右されることから、一次焼成における、焼成温度、焼成温度に至る昇温スピード及び焼成温度での保持時間は、基材、ＰＡＦ、ＰＦＡ塗装膜の厚さや大きさを十分考慮して適宜決められる。
【０１１６】
一次焼成においては、ＰＦＡ材料（パウダー状や塗料状で入手できる）中に含まれる不純物が分解されてＰＦＡ膜から除去されるものと考えられる。余計な不純物が一次焼成でＰＦＡ膜から除かれることで、二次焼成を経たＰＦＡ膜の平滑性が格段に良くなるものと思われる。
【０１１７】
本発明においては、一次焼成は、２０vol%Ｏ2/Ａrガス雰囲気など、希ガスに酸素を混合したガス雰囲気で行われる。
【０１１８】
一次焼成の雰囲気ガスは、希ガス・酸素混合ガスの使用が望ましいが、本発明においてはこれに限定される訳ではなく、酸素ガス単独でも良いし、窒素・酸素混合ガスでも良い。
【０１１９】
一次焼成が終了した段階で、試料は、使用するＰＦＡの融点以下の温度（「Ｔｌ」という。）まで降温されて固化される（一次冷却・固化）。この際の融点以下の温度Ｔｌとしては、使用するＰＦＡの融点より、好ましくは、５〜６０℃、より好ましくは、１０〜５０℃、より一層好ましくは、２０〜５０℃低くするのが望ましい。ＰＦＡの分子量分布具合、分子量の異なる複数のＰＦＡの混合等によって融点に幅がある場合は、その幅の温度範囲の最低温度に対して一次焼成温度が上記の範囲で所望に従って適宜選択される。
【０１２０】
ＰＦＡの融点より低くする温度の幅が、小さ過ぎるとスムースな固化が望めないし、大き過ぎると再溶融に至る時間がかかり過ぎ生産効率が低下する。
【０１２１】
上記の融点以下の温度（一次冷却・固化温度）Ｔｌから二次焼成温度まで昇温する昇温スピード及び二次焼成温度での保持時間は、室温まで二次冷却されて得られるＰＦＡ膜の自由表面の平滑性が十分確保されるように設定される。
【０１２２】
二次焼成温度は、一次焼成処理を経て一旦固化されたＰＦＡ膜を再溶融するための温度であり、一次焼成処理を受けたＰＦＡ塗装膜が次に施される室温までの降温過程を経て固化する際の平滑化を促進させる温度である。
【０１２３】
二次焼成は、使用するＰＦＡの融点又はこの融点より１５℃以内の高い温度で行うのが好ましい。より好ましいのは使用するＰＦＡの融点若しくはその前後の融点と僅かな差がある温度で行うのが望ましい。
【０１２４】
次に、溶融、再溶融の工程の一例を以下に説明する。構造式１におけるＲｆが、「-ＣＦ2ＣＦ2ＣＦ3」の場合（融点は、３１０℃）、例えば、被加工部材のＰＦＡ膜形成面に静電塗着によってＰＦＡ微粉末を所定の厚さに塗膜し、プログラムされた加熱速度で３４５℃まで加熱して、この３４５℃の状態を３０分間保持する（溶融工程）。この溶融工程は、２０vol%Ｏ2/Ａrガス雰囲気で行われる。次いで、１００vol%アルゴン雰囲気に切り替えて、２８０℃まで所定の速度で温度を下げ、２８０℃になったらその温度で３０分間保持する。引き続き、再び所定の速度で３１０℃まで加熱し（再溶融工程）、この温度を３０分間保持する。３０分間保持後、加熱を停止し自然放置することで室温まで温度を下げる。このような工程を経ることで自由表面が極めて良好な平滑性を有するＰＦＡ膜が形成され得る。
【０１２５】
Ｒｆが、「-ＣＦ2ＣＦ2ＣＦ3」のＰＦＡの場合、融点が３１０℃といわれるが、２９５℃から３０５℃の間ですでに溶融が開始される。従って、再溶融工程の温度としては、２９５℃から３１５℃の範囲の温度を選択することができる。好ましくは、３０５℃から３１５℃の範囲の温度を選択するのが望ましい。
【０１２６】
また、平滑性が一番良好なのは、３１０℃若しくはその前後の融点と僅かな差がある温度であるが、本発明の目的に適う平滑性を得るのには、３０５℃から３１５℃の範囲の温度で再溶融するのが望ましい。
【０１２７】
実験１：ＰＦＡの溶融、再溶融の実験と平滑度測定
鏡面研磨処理した後、所定の洗浄処理を施した板状のＳＵＳ基材（ＳＵＳ３１６ＬーＥＰ：１０ｘ１０mm2、厚さ２mm）を２枚（基材１，２）、用意した。これらの基材の鏡面加工面の表面平滑度を市販の面粗さ測定装置（Ｖｅｅｃｏ社製  ｄｅｋｔａｋ  ６Ｍ）で測定したところ、何れも面粗度Ｒａは、０．００６μｍであった。
【０１２８】
その中の１枚（基材１）の表面平滑度を測定した面には、無電解メッキによってNiの膜（厚さ：２μｍ）を設けた。無電解メッキの条件を、以下に記す。
無電解メッキ液（Ａ）：硫酸ニッケル・・・・・・・２６．３ｇ／ｌ
次亜リン酸ナトリウム・・・２１．２ｇ／ｌ  
クエン酸・・・・・・・・・２５．０ｇ／ｌ  
酢酸・・・・・・・・・・・１２．５ｇ／ｌ  
ロッセル塩・・・・・・・・１６．０ｇ／ｌ  
尿素・・・・・・・・・・・１２．５ｇ／ｌ  
ｐＨ・・・・・・・・・・・６．０  
浴温・・・・・・・・・・・８０℃  
【０１２９】
基材１の鏡面加工面には、以下の処理を施して後、上記無電解メッキ液（Ａ）の浴槽に浸漬してＮｉ膜を形成した。
【０１３０】
基材１を市販の脱脂剤（ＯＰＣ−３７０コンディクリーンＭ（商標）、奥野製薬工業株式会社製）中に６０℃で５分間浸した。次いで、脱脂剤中より引き上げて半導体用の超純水で鏡面加工面を十分洗浄した。その後、市販の触媒付与剤（ＯＰＣ−８０キャタリスト（商標）、奥野製薬工業株式会社製）中に２５℃で５分間浸した。次いで、触媒付与剤中より引き上げて半導体用の超純水で鏡面加工面を十分洗浄した。この洗浄の後に、市販の活性化液（ＯＰＣ−５０５アクセレータ（商標）、奥野製薬工業株式会社製）中に３５℃で５分間浸した。次いで、活性化液中より引き上げて半導体用の超純水で鏡面加工面を十分洗浄した。
【０１３１】
この様に処理を施した基材１を無電解メッキ液（Ａ）に、７０分間浸漬した。次いで、無電解メッキ液（Ａ）より引き上げて半導体用の超純水で十分洗浄した。目視観察したところ鏡面加工面全体にＮｉ膜が均一に形成されており、指で触るとその自由表面は、極めて滑らかであった。
【０１３２】
Ｎｉ膜の自由表面の平滑度を前記の市販の装置で測定したところ、Ｒａ＝０．００６μｍと基材の鏡面加工面と変わらない面粗度であった。
【０１３３】
上記のようにしてＮｉ膜を設けた基材１と基材２とを、市販の脱脂剤（ＯＰＣ−３７０コンディクリーンＭ（商標）、奥野製薬工業株式会社製）中に６０℃で５分間浸して脱脂処理を施した。次いで、脱脂剤中より引き上げて半導体用の超純水で十分洗浄した。
このような処理を施した基材１のＮｉ膜表面（Ｎｉ膜の自由表面）と基材２の平滑度を測定した面（鏡面加工面）に、以下の条件でプレコート材（プライマー）を塗布し、乾燥させた。
【０１３４】
プレコート材（プライマー）：ＥＫ−１９０８Ｓ２１Ｌ(ダイキン工業株式会社製)  
塗装条件：スプレーガンのノズル径・・・・・１．２ｍｍφ  
霧化圧力・・・・・・・・・・・・０．３ＭＰa  
乾燥条件：８５℃、１５分
【０１３５】
次いで、基材１，２のプレコート材処理面に、以下の条件で、静電塗装によりＰＦＡパウダーの膜を２０μｍ厚に設けた後、これら基材を赤外線加熱炉内に収容してある石英製の容器（石英容器）に設置した。
【０１３６】
トップコート材：  ＡＣ−５６００（ダイキン工業株式会社製）  
静電塗装装置（ランズバーグ株式会社製）：ハンドガン・・・・・ＲＥＡ９０／Ｌ  
高圧コントローラ・・９０４０  
重ね塗り回数・・・・３回  
一回当たりの塗装量・・・・１２０±１０μｍ  
塗装間での中間焼成・・・・・約３４０℃、１５分
【０１３７】
本実験で使用した赤外線加熱炉は、未使用時でも、石英容器の設置された内部に常に１００%アルゴンを１ｌ/minの流量で流して内部の清浄度を保っている。
【０１３８】
この赤外線加熱炉は、石英容器の外周に熱伝対が取り付けられており、この熱伝対からの温度情報をもとにプログラムした温度通りになるよう温調器により赤外光源の出力を制御する構成となっている。
【０１３９】
石英製の容器には、炉外からガスを導入するためのガス管が配設されており、例えば、１００vol%アルゴン、酸素を２０vol%混ぜたアルゴンなどのガスを炉内に導入することで炉内を所望の雰囲気に調整できる構造になっている。
【０１４０】
ＰＦＡ塗装処理した２枚の基材１，２を石英容器内に設置し、開閉扉を閉じて大気遮断状態にして、２０vol%Ｏ2/Ａrガスを１ｌ/minの流量で赤外線加熱炉内へ供給開始した。この状態を保持して石英容器設置近傍の空間の雰囲気温度及び石英容器の温度が一定になるのを待った。温度が一定になった後、赤外光源をＯＮにした。赤外光源ＯＮ直前の石英容器の温度は、２５℃であった。続いて、赤外光源の出力を徐々に上げて1時間で345℃にまで略一次関数的に昇温した。次いで、この３４５℃の状態を３０分維持した。その後、Ａr100vol%ガスに切替えて、このガスを５ｌ/minの流量で１０分間流し、石英容器の温度を２８０℃にした。この状態を３０分保持した。基材１、２のＰＦＡ処理表面を目視観察すると、表面の凹凸が見られた。この３０分の保持後Ａr100vol%ガスの流量を１ｌ/minにして、６分間で２８０℃から３１０℃にまで昇温した。３１０℃になった段階で、赤外光源の出力を制御してその状態を３０分間保持した。その後、石英容器を外部に取り出して、基材１，２をデシケータ内に収容し自然冷却した。
【０１４１】
この時の基材１，２のＰＦＡ処理表面を目視観察すると鏡面に近い状態であった。
【０１４２】
室温になるまで基材１，２を充分自然冷却した後、表面粗度測定装置にセットして、ＰＦＡ表面の平滑度を測定した。以後、便宜上、基材１上のＰＦＡ膜を試料１−１、基材２上のＰＦＡ膜を試料１−２と呼ぶことにする。測定は、各資料のＰＦＡ膜の自由表面を２ｃｍ毎に１辺に平行（便宜上Ｘ軸方向という）に５分割し各分割面を試料の端から端まで直線上を測定した。次いで、該直線に垂直方向（便宜上Ｙ軸方向という）の平滑度も各資料のＰＦＡ膜の自由表面を２cm毎に５分割して各分割領域において測定した（図３参照）。
測定結果が、表１に示される。
【０１４３】
【表１】
0005441082.tif 000003
【０１４４】
実験２  
実験１における板状基材に代えて、内面が円筒凹面（曲率半径：５ｃｍ）の半円筒基材にした以外は、実験１と同様にして、各基材をＮｉ処理やＰＦＡ処理を施して平滑度測定用の試料２−１（Ｎｉ処理が施されている）、２−２（Ｎｉ処理が施されてない）を得た。これらについて、実験1と同様にして平滑度を測定した。その結果を表２−１，２−２に示す。
【０１４５】
【表２】
0005441082.tif 000004
【０１４６】
【表３】
0005441082.tif 000005
【０１４７】
実験３：ＰＦＡ膜の再溶融の有無の実験と平滑度測定  
鏡面研磨がされている板状SUS基板（SUS３１６L―EＰ：２cm×５cm）を２枚（試料３−１，３−２）用意し、実験１と同様にしてSUS基板の鏡面研磨した面上にＮｉ膜を設けた。実験１と同様に、２枚のSUS基板の鏡面研磨面とＮｉ膜面の表面粗さを測定したところ、実験１と略同様の結果を得た。
【０１４８】
２枚の表面にＮｉ膜を設けたＳＵＳ基板のＮｉ膜上に、外部委託により仕様に従ってＰＦＡを塗装した。  
委託先：日本フッソ工業株式会社  
トップコート材：ＡＣＸ-31（ダイキン工業株式会社製）  
塗装法：静電塗装  
ＰＦＡ塗装厚：２０μｍ
次いで、ＰＦＡを塗装した２枚のSUS基板に、以下の工程で焼成処理を施した。焼成炉は、実験１で使用したのと同じ炉を使用した。
【０１４９】
２つの試料に対して、石英製の簀の子にPFAパウダーを静電塗着したＳＵＳ基板を設置して石英容器内に入れ、以下の手順で焼成を行った。  
（１）20%O2/Arを1ｌ/minの流量で流し室温から345℃まで1時間で昇温する。  
（２）雰囲気はそのままで345℃を30分間保持する。  
（３）Ar100%を5ｌ/minの流量で流し10分で280℃に下げる。この段階で、試料３−２は、不加熱位置に移動させ、その後の加熱履歴（再溶融）が生じないようにする。  
（４）雰囲気はそのままで280℃を30分間保持する。  
（５）雰囲気をAr100%、1ｌ/minの流量に変えて6分で280℃から310℃まで昇温する。  
（６）雰囲気はそのままで310℃を30分間保持する。  
（７）加熱をＯＦＦにし石英製の簀の子（試料３−１の）を不加熱位置に移動させて自然放冷させる。
【０１５０】
以下に温度プログラムを示す。  
【０１５１】
【表４】
0005441082.tif 000006
【０１５２】
このようにしてＰＦＡ膜を形成した試料３−１（再溶融履歴あり）、試料３−２（再溶融履歴なし）のＰＦＡ膜の自由表面の平滑度を実験１と同様に測定したところ、以下の結果が示すように試料３−１は極めて良好な平滑性で、且つうねりは全く観察されなかった。  
試料３−１：Ｒａ＝０．０６１μｍ、ＰＶ＝０．３０２μｍ  
試料３−２：Ｒａ＝０．３５４μｍ、ＰＶ＝２．１４１μｍ
実験４：ＰＦＡのバリエーションの実験  
トップコート材を変え、表４に記載の条件にした以外は、実験１と同様にして板状ＳＵＳ基材の鏡面研磨面上にＰＦＡ膜を設けて、実験１と同様にしてＰＦＡ膜表面の平滑度を測定した。結果は、表４に示す。  
トップコート材  
ＭＰ−３１０（三井・デュポンフロロケミカル社）  
ＥＭ−５００ＣＬ（三井・デュポンフロロケミカル社），
ＥＭ−７００ＣＬ（三井・デュポンフロロケミカル社）
ＡＷ−５０００Ｌ（ダイキン工業株式会社）
【０１５３】
【表５】
0005441082.tif 000007
【実施例】
【０１５４】
ＳＵＳ基材（ＳＵＳ316L-EP)を切削加工して設計に基づいた所望のスクリュー歯溝部を設けた雌雄のスクリューローター（外径：１０cm、長さ：３０cm、スクリューリード数：３本）を一組準備した。実験１と同様に、清浄化処理を施した上でＮｉの膜をスクリュー歯溝部の内面及び最先端面に設けた。【０１５５】
次いで、実験１と同様にして、ＰＦＡ膜を、Ｎｉ膜の上に設けた。【０１５６】
このようにして加工処理を施した雌雄のスクリューローターを、稼働テスト用に使用しているスクリューポンプの雌雄のスクリューローターを外して、代わりにステータ内部に組み込んでポンプを組み立てた。【０１５７】
ステータ内壁面とスクリューローターの最先端面との間隙幅は、２０μｍであった。【０１５８】
このようにして準備した本発明のポンプについて排気性能と長時間連続回転のテストを行った。その結果を、表５に示す。【０１５９】
同様にして、ステータ内壁面とスクリューローターの最先端面との間隙の幅が、１５μｍ、１０μｍとなるように切削加工、Ｎｉ膜の形成、ＰＦＡ膜の形成を行った５組の雌雄のスクリューローターを夫々、上記と同様にステータ内部に組み込んでポンプを組み立てた。それぞれのポンプについて、上記と同様のテストを行った。結果は、表５に示される。【０１６０】
比較として、Ｎｉ膜とＰＦＡ膜を設けない以外は、上記のスクリューローターと同様の加工処理を施して３組の雌雄のスクリューローターを作成し、同様のポンプテストを行った。結果を、表５に示す。【０１６１】
試料１１〜１６のスクリューローターをそれぞれ組込んで組み立てたポンプは、何れも、１０，０００回転／秒で３，０００時間、連続回転運転をしても、初期状態の滑らかな回転を維持し何の支障も発生しなかった。【０１６２】
これに対して、試料１７のスクリューローターを組込んで組み立てたポンプは、１０，０００回転／秒で３，０００時間、連続回転運転をしても、通常通りのポンプとして使用する範囲での回転支障は発生しなかった。試料１８のスクリューローターを組込んで組み立てたポンプは、５，０００回転／秒で３，０００時間、連続回転運転をしても、通常通りのポンプとして使用する範囲での回転支障は発生しなかったが、１０，０００回転／秒で連続回転運転した場合は、１，０００時間経過した辺りから回転に支障が生じたので、すぐ回転運転を中止した。【０１６３】
試料１９のスクリューローターを組込んで組み立てたポンプは、５，０００回転／秒で連続回転運転をしたら、１，０００時間経過辺りから回転に異常が生じたのですぐ運転を中止した。【０１６４】
【表６】
0005441082.tif 000008
【産業上の利用可能性】
【０１６５】
発明のガス排気用ポンプによれば、従来の同系ポンプと比べて排気性能が格段に高く、高速回転で継続的に長時間稼働させても回転に異常を来すこともなく所期の排気性能を維持する事が出来るので、ポンプの保守点検が飛躍的に軽減できる。従って、生産コストの低減を図ることができるので産業上の利用可能性は高い。
【符号の説明】
【０１６６】
１００・・・・スクリューポンプ
１０１・・・・雌スクリューローター
１０２・・・・雄スクリューローター
１０３・・・・スクリュー歯溝部
１０４・・・・スクリュー雌雄歯溝噛合部
１０５・・・・回転軸
１０６・・・・ステータ
１０７・・・・アンギュラーベアリング
１０８・・・・シールハウジング
１０９・・・・潤滑油供給路
１１０・・・・ベースプレート
１１１・・・・潤滑油
１１２・・・・潤滑油貯留部
１１３・・・・シール部材
１１４・・・シールガス供給路
１１５・・・・シールガス排出路
１１６・・・・軸受ボディ
１１７・・・・間隙
１１８・・・・シールハウジング内壁面
１１９・・・・回転軸外表面
１２０・・・・ＰＦＡ膜
２０１・・・・先端面
２０２・・・・底面
２０３・・・・内壁面
２０４，２０５・・・・側内壁面
【図１】
0005441082.tif 000011
【図２】
0005441082.tif 000012
【図３】
0005441082.tif 000013